그 후 암 금형 ( 1 ) 에 습윤성 분말 을 1 차 주입 하 고 , PVC 등 의 유기물 소재 인 0 . 25 ~ 0 . 5 mm 두께 의 필름 을 삽입 한다 . 이 때 필름 의 두께 는 전체 산 기관 의 두께 를 결정지 을 수 있 는 요인 중 의 하나 이 다 . 두께 가 두꺼워 지 면 원료 분말 의 양 이 증가 하 게 되 어 경제 성 이 떨어지 므로 , 원료 분말 의 양 을 최적 화 하 고 발생 되 는 기포 분포 를 최적 화 하 기 위하 여 0 . 25 ~ 0 . 5 mm 두께 가 바람직 하 다 . 그리고 나 서 상기 필름 위 에 습윤성 분말 을 2 차 주입 하 고 상층부 를 평평 하 고 고르 게 한다 . 그 후 , 숫 금형 ( 2 ) 을 구동 하 여 100 ~ 200 톤 의 가압 용 프레스 로 1 차 압착 하 여 미소 성 된 세라믹 산 기관 성형품 을 가 성형 시킨다 . 이때 상기 압력 이 100 톤 미만 이 면 실리카 또는 알루미나 분자 가 덜 압축 되 므로 발생 되 는 기포 의 크기 가 커지 고 , 200 톤 을 초과 하 면 고온 성형 시 산 기관 이 깨지 는 현상 이 발생 하 기 때문 에 100 ~ 200 톤 이 바람직 하 다 .